(57)【要約】【課題】遮光性が高く、残留溶剤の少ない二重壁袋を提供する。【解決手段】外側フィルム１０と内側フィルム２０を重ね合わせた重ね合わせフィルムの２組を、その内側フィルム同士を対向させて重ね合わせ、周縁部をヒートシールした二重壁袋において、外側フィルムが、外面側に遮光インキ層１１が設けられた直鎖状低密度ポリエチレンフィルム１２からなり、内側フィルムが、金属蒸着ナイロンフィルム２１の両面に直鎖状低密度ポリエチレンフィルム２２、２３を積層した積層フィルムからなる。【選択図】図１
2015024842.tif 000002
【特許請求の範囲】
【請求項１】
外側フィルムと内側フィルムを重ね合わせた重ね合わせフィルムの２組を、前記内側フィルム同士を対向させて重ね合わせ、周縁部をヒートシールした二重壁袋において、
前記外側フィルムが、外面側に遮光インキ層が設けられた直鎖状低密度ポリエチレンフィルムからなり、前記内側フィルムが、金属蒸着ナイロンフィルムの両面に直鎖状低密度ポリエチレンフィルムを積層した積層フィルムからなることを特徴とする二重壁袋。
【発明の詳細な説明】
【技術分野】
【０００１】
本発明は、二重壁袋に関するものである。特に、いわゆる、バッグインボックス（ｂａｇ  ｉｎ  ｂｏｘ）の内袋に使用する液体を収容するスパウト付きの二重壁袋に関するものである。
【背景技術】
【０００２】
食品原料、飲料、乳製品、アルコール飲料、調味液などの食品類や、写真処理剤、床用ワックス、洗剤、トイレタリイ製品などの非食品類を内容量５〜２０リットル充填、密封する為の容器として、通常、バッグインボックスと呼ばれる包装形態が用いられている。
【０００３】
そのバッグインボックスは、プラスチックフィルムからなる袋にキャップとスパウトからなる口栓を取り付けた内袋と、その内袋を外装する為のダンボール箱とからなっている。そして内袋は、耐衝撃性を向上させるため外側フィルムと内側フィルムを貼り合わせずに二重壁の袋になっているものがある。
【０００４】
一方、内容物の酸化などの影響による劣化を防ぐために、酸素バリア性のみならず、遮光性も包装材料に求められるようになってきた。そのため、金属蒸着層を設けたり、遮光性の高いインキを全面に印刷したりして遮光性を高めた包装袋が、使用されるようになってきた。
【０００５】
バッグインボックスにおいても、外装のダンボール箱では、内容物の劣化を防止するほどの遮光性が期待できないため、内袋に遮光性を持たせるようにしたものがある。バッグインボックスの内袋に金属蒸着層を設けたものとしては、片面にアルミニウム蒸着を施したナイロンフィルムの両面にポリエチレンフィルムを設けた複合フィルムのアルミニウム蒸着層側にポリエチレンフィルムを重ねた二重フィルム同士を、複合フィルムを内側にして重ね合わせ周囲をヒートシールした二重袋があった（特許文献１）。
【０００６】
しかし、金属蒸着層では、蒸着膜のヒビや割れなどがあり、必ずしも十分な遮光性をえることはできなかった。一方インキ層による遮光は、インキに用いる溶剤が包装袋などに残り、臭気などの問題があった。
【０００７】
公知文献を以下に示す。
【先行技術文献】
【特許文献】
【０００８】
【特許文献１】実公昭５８−５６１８４号公報
【発明の概要】
【発明が解決しようとする課題】
【０００９】
本発明は上記のような事情に鑑みてなされたもので、遮光性が高く、残留溶剤の少ない二重壁袋を提供することを課題としている。
【課題を解決するための手段】
【００１０】
本発明は係る課題に鑑みなされたものであり、請求項１の発明は、外側フィルムと内側フィルムを重ね合わせた重ね合わせフィルムの２組を、前記内側フィルム同士を対向させて重ね合わせ、周縁部をヒートシールした二重壁袋において、
前記外側フィルムが、外面側に遮光インキ層が設けられた直鎖状低密度ポリエチレンフィ
ルムからなり、前記内側フィルムが、金属蒸着ナイロンフィルムの両面に直鎖状低密度ポリエチレンフィルムを積層した積層フィルムからなることを特徴とする二重壁袋である。
【発明の効果】
【００１１】
本発明の二重壁袋は、遮光性が高く、残留溶剤が少ない。そのため、光線の影響を受けて劣化しやすく、匂いに敏感な内容物の包装に適している。また、外装のダンボール箱と組み合わせ、バックインボックスとして使用すれば、耐衝撃性もあり液体の包装に適している。
【図面の簡単な説明】
【００１２】
【図１】本発明の二重壁袋の一例の層構成を模式的に断面で示した説明図である。
【図２】本発明の二重壁袋の一例を模式的に平面で示した説明図である。
【図３】本発明の二重壁袋の一例の断面を模式的に示した説明図である。
【発明を実施するための形態】
【００１３】
以下、本発明を実施するための形態につき説明する。
図１は、本発明の二重壁袋の一例の層構成を模式的に断面で示した説明図である。
【００１４】
本例の二重壁袋１００の２重壁のそれぞれの層構成は、図１の断面図に示すように、外側フィルム１０と内側フィルム２０が重ねあわされている。外側フィルム１０は、袋として外側になる外面側に遮光インキ層１１が設けられた、直鎖状低密度ポリエチレンフィルム１２からなっている。
【００１５】
また、内側フィルム２０は、金属蒸着ナイロンフィルム２１の外側フィルム１０側に直鎖状低密度ポリエチレンフィルム２２と、袋としての内面側に直鎖状低密度ポリエチレンフィルム２３を積層した積層フィルムからなっている。
【００１６】
図２は、本発明の二重壁袋の一例を模式的に平面で示した説明図である。図３は、本発明の二重壁袋の一例の断面を模式的に示した説明図である。
【００１７】
そして、本例の二重壁袋１００は、外側フィルム１０と内側フィルム２０を重ね合わせた重ね合わせフィルムの２組を、その内側フィルム２０同士対向させて重ね合わせ周縁部をヒートシールし、図２のように周縁シール部１を設けて２重壁の袋としている。
【００１８】
このとき、周縁シール部１では、対向する内側フィルム２０同士がヒートシールされるのみでなく、それぞれの外側フィルム１０と内側フィルム２０がヒートシールされて、製袋されている。
【００１９】
二重壁袋１００には、図３のように、一方の重ね合わせフィルムの外側フィルム１０と内側フィルム２０を貫通する孔が開けられていて、この孔に口栓３０のスパウト３１が取り付けられ、スパウト３１は中空で内容物の流路となり、注出口となっている。そして、スパウト３１の外側の先端はキャップ３２によりふさがれている。
【００２０】
外側フィルム１０の直鎖状低密度ポリエチレンフィルム１２に設けられた遮光インキ層１１に用いるインキは、耐候性の点から無機顔料系のインキが好ましい。また、顔料の色は、内容物によって、茶系や緑系の顔料が使用できるが、本発明の場合、ダンボール箱の中に収納され、外から見えないので、遮光性が高い墨系の顔料が好ましく、カーボンブラックを顔料として用いた印刷インキを使用して印刷し、遮光インキ層１１を設けるのが好ましい。
【００２１】
遮光インキ層１１を設ける印刷方式は特に限定されるものではなく、グラビア印刷やフレキソ印刷、あるいは、シルクスクリーン印刷等の公知の印刷方式によって、遮光インキ層１１を設けることが出来る。
【００２２】
直鎖状低密度ポリエチレンフィルム１２は片面コロナ処理のフィルムが好ましく、コロナ処理面に遮光インキ層１１を設ける。そして、無処理面を内側フィルム２０側に向け、内側フィルム２０の直鎖状低密度ポリエチレンフィルム２２と製袋と同時にヒートシールさせる。
【００２３】
内側フィルム２０の金属蒸着ナイロンフィルム２１は、２軸延伸ナイロンフィルムに金属を蒸着した蒸着フィルムを用いる。ナイロンフィルムは両面コロナ処理を施したものが好ましく使用できる。金属としてはアルミニウムが一般的であるが、アルミニウムでなくとも金属光沢が得られれば、他の金属でもかまわない。金属蒸着ナイロンフィルム２１には蒸着アンカー層や蒸着膜保護層を設けてもかまわない。
【００２４】
金属蒸着ナイロンフィルム２１の両面に積層する直鎖状低密度ポリエチレンフィルム２２と直鎖状低密度ポリエチレンフィルム２３には、片面コロナ処理のフィルムを用い、コロナ処理面を金属蒸着ナイロンフィルム２１側にして積層する。積層方法は特にこだわらないが、２液硬化型のウレタン系接着剤を用い、ドライラミネート法にて積層することができる。
【００２５】
このとき、金属蒸着ナイロンフィルム２１の蒸着面は、外側の直鎖状低密度ポリエチレンフィルム２２に向けて積層するのが好ましい。
【００２６】
外側フィルム１０や内側フィルム２０に直鎖状低密度ポリエチレンフィルムを用いるのは、低密度ポリエチレンと比較して、耐熱性やコシがあり、特に、シングルサイト触媒を用いて合成した直鎖状低密度ポリエチレンのフィルムは低融点物質が少なく、耐熱性が安定してあり、臭気成分がほとんどなく適しているからである。
【００２７】
口栓３０のスパウト３１は、重ね合わせフィルムの表裏に融着させるため、直鎖状低密度ポリエチレンと熱融着可能な低密度ポリエチレンが好ましく使用できる。またキャップは、エラストマーなどの柔らかい材質ものが使用できる。
【００２８】
以上のような本発明の二重壁袋は、遮光性が高く、残留溶剤が少ない。そのため、光線の影響を受けて劣化しやすく、匂いに敏感な内容物の包装に適している。また、外装のダンボール箱と組み合わせ、バックインボックスとして使用すれば、耐衝撃性もあり液体の包装に適している。
【実施例】
【００２９】
以下に、本発明の具体的実施例について説明する。
【００３０】
＜実施例１＞
外側フィルム１０用の直鎖状低密度ポリエチレンフィルム１２として、厚さ７５μｍの片面コロナ処理の直鎖状低密度ポリエチレンフィルムを用意し、このコロナ処理面に顔料がカーボンブラックの墨インキを用いてグラビア印刷を行い、直鎖状低密度ポリエチレンフィルム１２の全面に、塗布量６ｇ／ｍ２の遮光インキ層１１を設けた。
【００３１】
内側フィルム２０用の金属蒸着ナイロンフィルム２１として、両面コロナ処理の２軸延伸ナイロンフィルム１５μｍの片面にアルミニウム蒸着層５０ｎｍを設けた蒸着フィルムを用意した。
【００３２】
また、直鎖状低密度ポリエチレンフィルム２２および直鎖状低密度ポリエチレンフィルム２３として、それぞれ、厚さが４０μｍと５５μｍの片面コロナ処理の直鎖状低密度ポリエチレンフィルムを用意した。
【００３３】
そして、金属蒸着ナイロンフィルム２１の蒸着層側に厚さ４０μｍの直鎖状低密度ポリエチレンフィルム２２を、また、その反対側に厚さが５５μｍの直鎖状低密度ポリエチレンフィルム２３をそれぞれのコロナ処理面側を積層した。積層方法は、２液硬化型のウレタン系接着剤を用いドライラミネート法にて行った。尚、積層後、４０℃で５日間のエージングを行った。
【００３４】
前述のように作成した外側フィルム１０、内側フィルム２０、および、別途成形した口栓３０を用いて、図２、図３のように製袋して、実施例１の二重壁袋を作成した。
【００３５】
以下に、本発明の比較例について説明する。
【００３６】
＜比較例１＞
外側フィルム１０に遮光インキ層１１を設けなかった以外は、実施例１と同様にして、比較例１の二重壁袋を作成した。
【００３７】
＜比較例２＞
内側フィルム２０の金属蒸着ナイロンフィルム２１の代わりに、蒸着層の無い両面コロナ処理の２軸延伸ナイロンフィルム１５μｍを用い、この２軸延伸ナイロンフィルムの片面に、顔料がカーボンブラックの墨インキを用いてグラビア印刷を行い、ナイロンフィルムの片面全面に、塗布量６ｇ／ｍ２の遮光インキ層を設けて、直鎖状低密度ポリエチレンフィルム２２を積層した以外は、実施例１と同様にして、比較例２の二重壁袋を作成した。
【００３８】
＜比較例３＞
外側フィルム１０に遮光インキ層１１を設けず、内側フィルム２０の金属蒸着ナイロンフィルム２１の蒸着層側に、顔料がカーボンブラックの墨インキを用いてグラビア印刷を行い、金属蒸着ナイロンフィルム２１の全面に、塗布量６ｇ／ｍ２の遮光インキ層を設けて、直鎖状低密度ポリエチレンフィルム２２を積層した以外は、実施例１と同様にして、比較例３の二重壁袋を作成した。
【００３９】
＜試験方法＞
実施例と比較例の二重壁袋を下記の方法で試験し、比較評価した。
【００４０】
＜遮光性＞
実施例と比較例の二重壁袋から、サンプルを切り出して、外側フィルム１０と内側フィルム２０を重ね合わせた状態で、波長８００ｎｍの光線透過率を測定し、遮光性を評価した。
【００４１】
＜残留溶剤＞
実施例と比較例の二重壁袋から、サンプルを１００ｍｍ×１００ｍｍの大きさに切り取り、Ａｇｉｌｅｎｔ社製ＧＣ（品番７８９０Ｎ）にセットし、８０℃２０分間、残留溶剤を抽出し、残量溶剤量を測定した。
【００４２】
【表１】
2015024842.tif 000003
以下に、実施例と比較例との比較結果について説明する。
【００４３】
＜比較結果＞
実施例１の二重壁袋は遮光性が良好で、また、残留溶剤の量も比較例２や比較例３より低く良好であった。一方、比較例１の二重壁袋は、遮光インキ層１１を設けていないので、残留溶剤は０ｍｇ／ｍ２であったが、遮光性は光線透過率が他の比較例や実施例より一桁高く、光による食品の劣化を十分に防止できないと判断される。
【００４４】
また、比較例２や比較例２の二重壁袋は、遮光性は良好であったが、残留溶剤の量は実施例１と比較して多く、匂いに敏感な内容物の包装には適していない。尚、これらの実施例と比較例の二重壁袋に液体の内容物を充填して、外装のダンボール箱に入れ、バッグインボックスとして用いたとき、袋の破袋や破れはなく、耐衝撃性などは同等に良好であった。
【符号の説明】
【００４５】
１００・・・二重壁袋
１・・・周縁シール部
１０・・・外側フィルム
２０・・・内側フィルム
１１・・・遮光インキ層
１２、２２、２３・・・直鎖状低密度ポリエチレンフィルム
２１・・・金属蒸着ナイロンフィルム
３０・・・口栓
３１・・・スパウト
３２・・・キャップ
【図１】
2015024842.tif 000004
【図２】
2015024842.tif 000005
【図３】
2015024842.tif 000006